(57)【要約】【課題】板状部材上に形成されるポリイミドを十分に微細化すること。【解決手段】ポリイミド微細構造体の製造方法は、ポリイミド微細構造体を作製する製造方法であって、基板Ｓ上にポリアミック酸樹脂を含む加工用膜３３を形成する形成ステップと、基板Ｓ上の加工用膜３３に所定の照射パターン及び所定の強度でレーザ光を照射することによって、光反応により加工用膜３３をイミド化する照射ステップと、基板Ｓ上の加工用膜３３のうちの残余のポリアミック酸樹脂を除去する除去ステップと、を備える。【選択図】図２
2020029501.tif 000002
【特許請求の範囲】
【請求項１】
ポリイミド微細構造体を作製する製造方法であって、
板状部材上にポリイミド前駆体を含む加工用の膜を形成する形成ステップと、
前記板状部材上の前記加工用の膜に所定の照射パターン及び所定の強度でレーザ光を照射することによって、光反応により前記加工用の膜をイミド化する照射ステップと、
前記板状部材上の前記加工用の膜のうちの残余のポリイミド前駆体を除去する除去ステップと、
を備えるポリイミド微細構造体の製造方法。
【請求項２】
前記形成ステップでは、板状部材上にポリイミドを含む下地膜を形成し、前記下地膜上に前記加工用の膜を形成する、
請求項１記載のポリイミド微細構造体の製造方法。
【請求項３】
前記形成ステップでは、さらに、前記下地膜の表面をカルボキシル化する処理を含む、
請求項２記載のポリイミド微細構造体の製造方法。
【請求項４】
前記除去ステップの後で、前記板状部材を除去するステップをさらに備える、
請求項２又は３に記載のポリイミド微細構造体の製造方法。
【請求項５】
前記除去ステップの後で、ポリイミド前駆体が除去された前記加工用の膜及び前記板状部材の表面に、金属膜を形成するステップをさらに備える、
請求項１〜４のいずれか１項に記載のポリイミド微細構造体の製造方法。
【請求項６】
前記照射ステップでは、前記所定の強度で所定の時間でレーザ光を１点照射することによって、前記加工用の膜を１００〜８００ｎｍの径の範囲でイミド化する、
請求項１〜５のいずれか１項に記載のポリイミド微細構造体の製造方法。
【請求項７】
前記照射ステップでは、前記所定の強度及び所定の走査速度でレーザ光を走査させながら照射することによって、前記加工用の膜を１００〜８００ｎｍの幅でイミド化する、
請求項１〜５のいずれか１項に記載のポリイミド微細構造体の製造方法。
【請求項８】
前記照射ステップでは、パルス状の前記レーザ光を前記板状部材に照射する、
請求項１〜７のいずれか１項に記載のポリイミド微細構造体の製造方法。
【発明の詳細な説明】
【技術分野】
【０００１】
本発明は、板状部材においてポリイミド微細構造体を作製するポリイミド微細構造体の製造方法に関する。
【背景技術】
【０００２】
以前から、板状の部材上にポリイミド膜の微細構造を形成する技術が種々用いられている。例えば、ポリアミック酸と近赤外吸収色素とを溶媒に溶解して基板に塗布した後に、塗布した膜に半導体レーザ光を照射して選択的にイミド化する方法が知られている（下記特許文献１参照。）。また、ポリアミック酸に感光材を配合した感光性ポリアミック酸膜内に低出力レーザを照射して屈折率変化を生じさせた後に、ポリアミック酸を加熱してイミド化することにより、三次元ポリイミド光導波路を形成する方法も知られている（下記特許文献２参照。）。
【先行技術文献】
【特許文献】
【０００３】
【特許文献１】特開昭６３−１４２０３０号公報
【特許文献２】特開２００４−１７７５２９号公報
【発明の概要】
【発明が解決しようとする課題】
【０００４】
しかしながら、上記特許文献１に記載の形成方法では、吸収色素においてレーザ光を吸収させて熱を発生させることにより、熱反応によりポリアミック酸をイミド化している。また、上記特許文献２に記載の形成方法では、ポリアミック酸を加熱によりイミド化している。従って、両形成方法では、基板上に形成されるポリイミドを十分に微細化することには限界があった。
【０００５】
本発明は、上記課題に鑑みて為されたものであり、板状部材上に形成されるポリイミドを十分に微細化することが可能なポリイミド微細構造体の製造方法を提供することを目的とする。
【課題を解決するための手段】
【０００６】
上記課題を解決するため、本発明の一形態にかかるポリイミド微細構造体の製造方法は、ポリイミド微細構造体を作製する製造方法であって、板状部材上にポリイミド前駆体を含む加工用の膜を形成する形成ステップと、板状部材上の加工用の膜に所定の照射パターン及び所定の強度でレーザ光を照射することによって、光反応により加工用の膜をイミド化する照射ステップと、板状部材上の加工用の膜のうちの残余のポリイミド前駆体を除去する除去ステップと、を備える。
【０００７】
上記形態のポリイミド微細構造体の製造方法によれば、板状部材上に形成されたポリイミド前駆体を含む加工用の膜に所定の照射パターン及び所定の強度でレーザ光が照射されることにより、加工用の膜が光反応によってイミド化され、その後、加工用の膜のうちのイミド化されていない部分が除去される。このような光反応によって、加工用の膜の微細な部分のイミド化が可能となり、板状部材上に照射パターンに従って形成されるポリイミドを十分に微細化することが可能となる。
【０００８】
ここで、形成ステップでは、板状部材上にポリイミドを含む下地膜を形成し、下地膜上に加工用の膜を形成する、こととしてもよい。この場合、柔軟性を有する下地膜上にポリイミド微細構造体を形成することができる。
【０００９】
また、形成ステップでは、さらに、下地膜の表面をカルボキシル化する処理を含む、こととしてもよい。この場合には、下地膜の表面の全面に加工用の膜が安定して形成されるので、下地膜の表面にポリイミド微細構造体を安定して形成することができる。
【００１０】
ここで、除去ステップの後で、板状部材を除去するステップをさらに備える、こととしてもよい。この場合には、ポリイミド微細構造体が表面に形成された柔軟性を有する膜状部材を製造することができる。
【００１１】
また、除去ステップの後で、ポリイミド前駆体が除去された加工用の膜及び板状部材の表面に、金属膜を形成するステップをさらに備える、こととしてもよい。この場合、板状部材上に金属で覆われた微細構造体を形成することができる。
【００１２】
また、照射ステップでは、所定の強度で所定の時間でレーザ光を１点照射することによって、加工用の膜を１００〜８００ｎｍの径の範囲でイミド化する、こととしてもよい。この場合は、板状部材上に１００〜８００ｎｍの径のスポット状のポリイミド微細構造体を形成することができる。
【００１３】
さらに、照射ステップでは、所定の強度及び所定の走査速度でレーザ光を走査させながら照射することによって、加工用の膜を１００〜８００ｎｍの幅でイミド化する、こととしてもよい。この場合、板状部材上に１００〜８００ｎｍの幅の線状のポリイミド微細構造体を形成することができる。
【００１４】
また、照射ステップでは、パルス状のレーザ光を板状部材に照射する、こととしてもよい。この場合、例えば、２光子吸収等の光反応によってイミド化することができ、板状部材上に形成するポリイミド微細構造体をさらに微細化することができる。
【発明の効果】
【００１５】
本発明によれば、板状部材上に形成されるポリイミドを十分に微細化することができる。
【図面の簡単な説明】
【００１６】
【図１】実施形態に係る金属ナノ構造体形成装置を示す概略構成図である。
【図２】実施形態にかかる製造方法の各過程における各部材の加工状態を示す斜視図である。
【図３】実施形態にかかる製造方法の各過程における各部材の加工状態を示す斜視図である。
【図４】照射するパルスレーザ光のパワーを様々設定して１点照射により形成されたポリイミド微細構造体の観察系システムによる観察結果を示す図である。
【図５】図４に示すポリイミド微細構造体の径とパルスレーザ光の照射時間との関係を示すグラフである。
【図６】照射するパルスレーザ光のパワーを様々設定してライン状の走査により形成されたポリイミド微細構造体の観察系システムによる観察結果を示す図である。
【図７】図６に示すポリイミド微細構造体の幅とパルスレーザ光の走査速度との関係を示すグラフである。
【図８】本実施形態の応用例である有機ＥＬデバイスの構造を示す側面図である。
【図９】本実施形態の応用例である有機薄膜太陽電池の構造を示す側面図である。
【図１０】１点照射により周期的に形成されたポリイミド微細構造体の観察結果を示す図である。
【図１１】図１０に示すポリイミド微細構造体を有するプラズモニック基板の反射率の波長依存性を示すグラフである。
【図１２】ライン状走査により周期的に形成されたポリイミド微細構造体の観察結果を示す図である。
【図１３】図１２に示すポリイミド微細構造体を有するプラズモニック基板の反射率の波長依存性を示すグラフである。
【図１４】照射するＣＷレーザ光のパワーを様々設定して１点照射により形成されたポリイミド微細構造体の観察系システムによる観察結果を示す図である。
【図１５】図１４に示すポリイミド微細構造体の径とＣＷレーザ光の照射時間との関係を示すグラフである。
【図１６】照射するＣＷレーザ光のパワーを様々設定してライン状の走査により形成されたポリイミド微細構造体の観察系システムによる観察結果を示す図である。
【図１７】図１６に示すポリイミド微細構造体の幅とＣＷレーザ光の走査速度との関係を示すグラフである。
【発明を実施するための形態】
【００１７】
以下、図面を参照しつつ本発明に係るポリイミド微細構造体の製造方法の好適な実施形態について詳細に説明する。なお、図面の説明においては、同一又は相当部分には同一符号を付し、重複する説明を省略する。
【００１８】
［金属ナノ構造体形成装置の構成］
まず、図１を参照して、実施形態に係る金属ナノ構造体形成装置１の構成を説明する。金属ナノ構造体形成装置１は、基板上に金属膜で覆われたポリイミド微細構造体を作製するための装置である。金属ナノ構造体形成装置１の処理対象の基板としては、ガラス、シリコン、ＰＥＴ、ポリイミド等を材料とする平板状の基板（板状部材）が挙げられる。
【００１９】
金属ナノ構造体形成装置１は、レーザ装置３、光シャッタ５、ミラー７、ビームエキスパンダ９、ビームスプリッタ１１、対物レンズ１３、及びＸＹＺピエゾステージ１５を含んで構成されている。レーザ装置３は、様々な波長のパルス状のレーザ光（パルスレーザ光）を様々な繰り返し周波数で照射可能な、例えばチタンサファイアレーザ装置であり、発振可能なレーザ光の波長を例えば赤外領域から近赤外領域の範囲に調整可能とされている。なお、レーザ装置３として近赤外領域から紫外領域までの範囲で発振可能なものが使用されてもよい。本実施形態では、レーザ装置３は、波長８００ｎｍ、パルス幅１００ｆｓｅｃ、及び繰り返し周波数８０ＭＨｚのパルスレーザ光を照射するように設定されている。光シャッタ５は、レーザ装置３からのパルスレーザ光の処理対象の基板Ｓへの照射をオン／オフするための光デバイスであり、ミラー７は、光シャッタ５を通過してきたパルスレーザ光をビームエキスパンダ９に向けて反射する。ビームエキスパンダ９は、パルスレーザ光のビーム径を拡大し、対物レンズ１３は、ビームエキスパンダ９を通過したパルスレーザ光をビームスプリッタ１１を経由して受け、受けたパルスレーザ光をＸＹＺピエゾステージ１５によって支持された基板Ｓに集光する集光部材である。ＸＹＺピエゾステージ１５は、基板Ｓを３次元的に移動させるように駆動する駆動装置であり、これによってレーザ光の基板Ｓにおける３次元的な走査が様々な走査パターンで可能とされる。さらに、金属ナノ構造体形成装置１には、基板Ｓにおけるポリイミド微細構造体の形成状態を観察するための観察系システムも含まれている。すなわち、観察系システムとして、基板Ｓからの像をビームスプリッタ１１及び集光レンズ１７を介して撮像するＣＣＤカメラ等の撮像装置１９も備えられている。また、この金属ナノ構造体形成装置１においては、図示しないレーザパワーメータによって、基板Ｓに照射されるパルスレーザ光のパワーが測定可能とされている。
【００２０】
［ポリイミド微細構造体の製造方法］
次に、上記の金属ナノ構造体形成装置１を用いたポリイミド微細構造体の製造方法について説明する。図２及び図３は、本実施形態の製造方法の各過程における各部材の加工状態を示す斜視図である。
【００２１】
まず、第１の工程（形成ステップ）として、基板（板状部材）Ｓ上の全面に数十μｍ〜数百μｍのポリイミドの下地膜３１を形成する（図２（ａ））。このような基板Ｓとしては、ガラス、ＰＥＴ、ポリイミド等の透明性材料によって構成されたものが使用されてもよいし、シリコン等の不透明な材料によって構成されたものが使用されてもよい。ただし、基板Ｓとしてポリイミドで構成されたものが使用される場合には、下地膜３１は形成されなくてもよい。また、下地膜３１は、基板Ｓ上にポリイミド前駆体であるポリアミック酸を含む樹脂を塗布した後ホットプレート等にて所定温度および所定時間（例えば、２３０°Ｃで１時間）でプリベークして形成されてもよいし、平板状に形成されたポリアミック酸樹脂を用いてプリベークして形成されてから基板Ｓ上に貼り付けられてもよい。ポリアミック酸樹脂は、公知の方法を用いて、酸無水物とジアミンを有機溶媒に溶解させてから重合反応させることで得ることができる。例えば、酸無水物としてピロメリト酸二無水物、ジアミンとして4,4'-オキシジアニリン、有機溶媒として1-メチル-2-ピロリドンを用いることができるが、これらには限定されない。さらに、下地膜３１に用いられるポリアミック酸としては、イミド化後のポリイミドが、ポリイミド、ポリアミドイミド、ポリベンズイミダゾール、ポリイミドエステル、ポリエーテルイミド、ポリシロキサンイミド等の構造中にイミド基を有するポリマーからなる耐熱性樹脂であるものの中から選択されてよい。下地膜３１に含まれるポリアミック酸は、下記の化学式（１）によって表される。
【化１】
2020029501.tif 000003
[式中、nは任意の整数を意味する。]
【００２２】
さらに、第１の工程においては、下地膜３１上の全面にポリアミック酸を含む加工用膜３３が所定の膜厚（例えば、８０ｎｍ）で形成される（図２（ｂ））。詳細には、上記の下地膜３１と同様な材料を用いて、ポリアミック酸を含む樹脂が下地膜３１上にスピンコートによって塗布される。なお、下地膜３１上に加工用膜３３を塗布する前には、下地膜３１の表面を水酸化ナトリウム溶液等のアルカリ溶液に浸漬することによって、下地膜３１の表面に対してカルボキシル化の処理を施してもよい。このように処理することで、下地膜３１の表面が親水性を有するようになり、下地膜３１の表面に親水性を有するポリアミック酸樹脂を安定して塗布することができる。
【００２３】
次に、第２の工程（照射ステップ）として、次のようにして、金属ナノ構造体形成装置１を用いて基板Ｓにおいてポリイミド微細構造体を形成させる。すなわち、基板ＳをＸＹＺピエゾステージ１５に搭載した後、レーザ装置３からのパルスレーザ光の照射をオンするとともに、外部の制御装置による制御により、ＸＹＺピエゾステージを駆動して所定の走査パターンで基板Ｓの加工用膜３３に所定の強度のパルスレーザ光Ｌ０を照射させる（図２（ｃ））。このとき、外部の制御装置による制御により、光シャッタ５をオン／オフさせてパルスレーザ光Ｌ０を間欠的に基板Ｓに照射させることもできる。また、金属ナノ構造体形成装置１に設けられたレーザパワーメータを用いてパルスレーザ光Ｌ０のパワーを測定しながらレーザ装置３の出力を調整することができる。これにより、直線状等の線状のパターン、ドット状のパターン等の様々な走査パターンで、所定の強度のパルスレーザ光Ｌ０を基板Ｓに照射させることができる。なお、パルスレーザ光Ｌ０は、基板Ｓの加工用膜３３側の表面から照射されてもよいし基板Ｓの裏面から照射されてもよいし、基板Ｓが不透明な材料からなる場合には基板Ｓの加工用膜３３側の表面から照射される。
【００２４】
上記第２の工程によって、基板Ｓ上の加工用膜３３の一部が光反応によってイミド化され、走査パターンに対応したパターンでポリイミド微細構造体が形成される。すなわち、加工用膜３３中のポリアミック酸樹脂において、光吸収に応じた下記反応式（３）に示す反応が生じて、−ＯＨ基が光吸収によって陽イオン化された後に脱水縮合反応が生じてポリアミック酸がイミド化される。
【化２】
2020029501.tif 000004
ここで、パルスレーザ光を用いてイミド化することによって、２光子吸収による光吸収が効果的に生じるので、パルスレーザ光のエネルギーが比較的低くても時間的及び空間的に限定した領域で反応領域を生じさせることができる結果、微細な範囲で効率的に高密度なポリイミド微細構造体を形成することができる。
【００２５】
より詳細には、円形ドット状のポリイミド微細構造体を作成したい場合には、第２の工程では次のように処理されることが好適である。すなわち、パルスレーザ光Ｌ０のパワーを４〜６ｍＷに設定し、０．１ｓｅｃ〜３．０ｓｅｃの時間幅で１点照射するように間欠的にドット状の走査パターンでパルスレーザ光Ｌ０を照射させる。このようにすれば、１００ｎｍ〜４００ｎｍの径の円形ドット状の範囲Ｗ１で加工用膜３３がイミド化される。また、パルスレーザ光Ｌ０のパワーを４〜６ｍＷに設定し、０．１μｍ／ｓｅｃ〜１．０μｍ／ｓｅｃの走査速度で直線状の走査パターンで連続的にパルスレーザ光Ｌ０を照射させる。このようにすれば、１００ｎｍ〜３５０ｎｍの幅の直線状の範囲で加工用膜３３がイミド化される。
【００２６】
その後、第３の工程（除去ステップ）として、ウェットエッチングを用いて、基板Ｓ上の加工用膜３３のイミド化されていない残余のポリアミック酸樹脂を除去する（図３（ａ））。ウェットエッチングは、基板Ｓを水酸化ナトリウム溶液等のアルカリ溶液に含浸することによって行ってもよいし、基板Ｓ上の加工用膜３３にアルカリ溶液を滴下することによって行ってもよい。このような工程により、基板Ｓ上から残余のポリアミック酸樹脂を取り除くことができ、基板Ｓ上の下地膜３１上に２次元的に配列された円形ドット状等の所定のパターンのポリイミド微細構造体３５を作製することができる。
【００２７】
次に、第４の工程（金属膜形成ステップ）として、残余の加工用膜３３が除去された基板Ｓ上のポリイミド微細構造体３５及び下地膜３１の表面に金属（例えば、Ａｇ等）を真空蒸着によって蒸着して金属膜３７を形成する（図３（ｂ））。例えば、金属膜３７は、厚さ１００ｎｍで形成される。最後に、第５の工程として、金属膜３７が形成された下地膜３１から基板Ｓが剥離（除去）され、下地膜３１上にポリイミド微細構造体３５及び金属膜３７が形成された柔軟性を有する板状部材が作製される（図３（ｃ））。
【００２８】
以上説明したポリイミド微細構造体の製造方法によれば、基板Ｓ上に形成されたポリアミック酸樹脂からなる加工用膜３３に、所定の照射パターン、所定の強度、及び所定の照射時間（あるいは走査速度）でパルスレーザ光が照射されることにより、加工用膜３３が光反応によってイミド化され、その後、加工用膜３３のうちのイミド化されていない部分が除去される。このような光反応によって、加工用膜３３の微細な部分のイミド化が可能となり、基板Ｓ上に照射パターンに従って形成されるポリイミドを十分に微細化することが可能となる。
【００２９】
ここで、第１の工程では、基板Ｓ上にポリイミドの下地膜３１を形成し、下地膜３１上に加工用膜３３を形成している。この場合、柔軟性を有する下地膜３１上にポリイミド微細構造体３５を形成することができる。
【００３０】
また、第１の工程では、下地膜３１の表面をカルボキシル化する処理を含んでいる。このようにすれば、下地膜３１の表面の全面に加工用膜３３が安定して形成されるので、下地膜３１の表面の全面にポリイミド微細構造体３５を安定して形成することができる。
【００３１】
また、第３の工程後に基板Ｓを除去する処理が施されている。これにより、ポリイミド微細構造体３５が下地膜３１の表面に形成された柔軟性を有する膜状部材を製造することができる。
【００３２】
また、第３の工程後にポリイミド微細構造体３５及び下地膜３１の表面に金属膜３７が形成されている。このようにすることで、下地膜３１上に金属で覆われた微細構造体を形成することができる。
【００３３】
図４には、本実施形態によって下地膜３１上に作成されたドット状のポリイミド微細構造体３５の観察系システムによる観察結果を示している。図４（ａ）には、パルスレーザ光の強度４ｍＷで、０．５ｓｅｃ〜３．０ｓｅｃの間の０．１ｓｅｃ刻みの照射時間で、１点照射をした場合に形成されたポリイミド微細構造体の観察結果を示し、図４（ｂ）には、パルスレーザ光の強度５ｍＷで、０．２ｓｅｃ〜３．０ｓｅｃの間の０．１ｓｅｃ刻みの照射時間で、１点照射をした場合に形成されたポリイミド微細構造体の観察結果を示し、図４（ｃ）には、パルスレーザ光の強度６ｍＷで、０．２ｓｅｃ〜３．０ｓｅｃの間の０．１ｓｅｃ刻みの照射時間で、１点照射をした場合に形成されたポリイミド微細構造体の観察結果を示している。また、図５には、図４に示したポリイミド微細構造体の径とパルスレーザ光の照射時間との関係を示している。
【００３４】
これらの観察結果に示すように、同じパルスレーザ光の強度で照射時間を長くするとポリイミド微細構造体の径が大きくなり、同じ照射時間でパルスレーザ光の強度を増加させてもポリイミド微細構造体の径が大きくなることが分かる。具体的には、パルスレーザ光の強度が４〜６ｍＷの範囲で照射時間を０．１〜３．０ｓｅｃの範囲に設定することにより、ポリイミド微細構造体の径を１００〜４００ｎｍの範囲で設定することができる。
【００３５】
図６には、本実施形態によって下地膜３１上に作成されたライン状のポリイミド微細構造体３５の観察系システムによる観察結果を示している。図６（ａ）には、パルスレーザ光の強度４ｍＷで、０．１μｍ／ｓｅｃ〜１．０μｍ／ｓｅｃの間の０．１μｍ／ｓｅｃ刻みの走査速度で、ライン状の走査をした場合に形成されたポリイミド微細構造体の観察結果を示し、図６（ｂ）には、パルスレーザ光の強度５ｍＷで、０．１μｍ／ｓｅｃ〜１．０μｍ／ｓｅｃの間の０．１μｍ／ｓｅｃ刻みの走査速度で、ライン状の走査をした場合に形成されたポリイミド微細構造体の観察結果を示し、図６（ｃ）には、パルスレーザ光の強度６ｍＷで、０．５μｍ／ｓｅｃ〜１．０μｍ／ｓｅｃの間の０．１μｍ／ｓｅｃ刻みの走査速度で、ライン状の走査をした場合に形成されたポリイミド微細構造体の観察結果を示している。また、図７には、図６に示したポリイミド微細構造体の幅とパルスレーザ光の走査速度との関係を示している。
【００３６】
これらの観察結果に示すように、同じパルスレーザ光の強度で走査速度を速くするとポリイミド微細構造体の幅が小さくなり、同じ走査速度でパルスレーザ光の強度を増加させるとポリイミド微細構造体の幅が大きくなることが分かる。具体的には、パルスレーザ光の強度が４〜６ｍＷの範囲で走査速度を０．１〜１．０μｍ／ｓｅｃの範囲に設定することにより、ポリイミド微細構造体の幅を１００〜３５０ｎｍの範囲で設定することができる。
【００３７】
本実施形態にかかる製造方法によって作製されたポリイミド微細構造体を含む下地膜３１は、柔軟性を有し、３００°Ｃ程度の耐熱性を有し、有機溶媒、酸、アルカリ等に対しても耐薬性を有するので、柔軟性を有するプラズモニック基板として応用することができる。つまり、例えば、３００ｎｍ〜８００ｎｍの周期で金属膜で覆われたポリイミド微細構造体を形成することによって、入射光に対して表面プラズモン共鳴を生じさせるデバイスとして応用できる。
【００３８】
図８には、本実施形態の応用例である有機ＥＬ（Electro-luminescence）デバイス１０１の構造を示している。このように、金属膜３７が形成されたポリイミド微細構造体３５を有する下地膜３１上に有機活性層３９及び透明電極層４１をこの順で形成することによって有機ＥＬデバイス１０１を作製することができる。このような構造の有機ＥＬデバイス１０１では、金属膜３７と透明電極層４１との間に電圧を印加することにより有機活性層３９内で発光が生じる。この発光により、金属膜３７の表面において表面プラズモンＳＰが励起され、その結果金属膜３７の表面を電子が走行するが、その電子がポリイミド微細構造体３５による凹凸構造によって回折されることによって回折光Ｌ２が生じ、その回折光Ｌ２が透明電極層４１を透過して外部に放射される。このように、有機活性層３９内での発光によって直接放射される光Ｌ１に加えて回折光Ｌ２も生じることにより、光の取り出し効率が向上された有機ＥＬデバイスが実現される。
【００３９】
図９には、本実施形態の別の応用例である有機薄膜太陽電池２０１の構造を示している。有機薄膜太陽電池２０１は、有機ＥＬデバイス１０１と同様な構造を有する。このような構造の有機薄膜太陽電池２０１では、透明電極層４１側から太陽光Ｌ３が入射すると、表面プラズモン共鳴によってポリイミド微細構造体３５による周期的な凹凸構造において光が局在化される。この光の局在化によって効率的に電子と正孔のペアが生成される結果、光電変換効率が向上された有機薄膜太陽電池が実現される。
【００４０】
図１０には、本実施形態にかかる製造方法によって生成された周期的なドット状のポリイミド微細構造体の観察結果を示している。図１０（ａ）には、パルスレーザ光の強度５ｍＷ、照射時間０．６ｓｅｃの１点照射によって、４００ｎｍのピッチで形成されたポリイミド微細構造体を示し、図１０（ｂ）には、パルスレーザ光の強度５ｍＷ、照射時間０．８ｓｅｃの１点照射によって、５００ｎｍのピッチで形成されたポリイミド微細構造体を示し、図１０（ｃ）には、パルスレーザ光の強度５ｍＷ、照射時間１．０ｓｅｃの１点照射によって、６００ｎｍのピッチで形成されたポリイミド微細構造体を示している。また、図１１は、図１０に示したポリイミド微細構造体を有するプラズモニック基板の反射率の波長依存性を示すグラフであり、曲線ｐ４００が図１０（ａ）に示したポリイミド微細構造体に対応した反射率を示し、曲線ｐ５００が図１０（ｂ）に示したポリイミド微細構造体に対応した反射率を示し、曲線ｐ６００が図１０（ｃ）に示したポリイミド微細構造体に対応した反射率を示し、比較例として平坦なＡｇ金属膜の反射率も示している。
【００４１】
図１２には、本実施形態にかかる製造方法によって生成された周期的なライン状のポリイミド微細構造体の観察結果を示している。図１２（ａ）には、パルスレーザ光の強度５ｍＷ、走査速度０．７μｍ／ｓｅｃのライン状走査によって、４００ｎｍのピッチで形成されたポリイミド微細構造体を示し、図１２（ｂ）には、パルスレーザ光の強度５ｍＷ、走査速度０．５μｍ／ｓｅｃのライン状走査によって、５００ｎｍのピッチで形成されたポリイミド微細構造体を示し、図１２（ｃ）には、パルスレーザ光の強度５ｍＷ、走査速度０．３μｍ／ｓｅｃのライン状走査によって、６００ｎｍのピッチで形成されたポリイミド微細構造体を示している。また、図１３は、図１２に示したポリイミド微細構造体を有するプラズモニック基板の反射率の波長依存性を示すグラフであり、曲線ｐ４００が図１２（ａ）に示したポリイミド微細構造体に対応した反射率を示し、曲線ｐ５００が図１２（ｂ）に示したポリイミド微細構造体に対応した反射率を示し、曲線ｐ６００が図１２（ｃ）に示したポリイミド微細構造体に対応した反射率を示し、比較例として平坦なＡｇ金属膜の反射率も示している。
【００４２】
このように、周期的なピッチで形成されたポリイミド微細構造体を有するプラズモニック基板では、そのピッチに対応する波長において反射率が低下していることが分かり、表面プラズモン共鳴による光の吸収が発生しているものと考えられる。
【００４３】
なお、本発明は上述した実施形態に限定されるものではなく、様々な変形態様を採用することができる。
【００４４】
例えば、基板Ｓに照射するパルスレーザ光の波長は特定の波長には限定されず、近赤外領域から紫外領域までの範囲から波長が選択されてよい。ナノメートルスケールの微細なパターンのポリイミド微細構造体を形成する場合には、多光子吸収過程を励起可能な波長５００ｎｍ〜２μｍの範囲の近赤外パルスレーザを使用することが好適である。また、４００ｎｍを超える大きさ（径又は幅）の比較的粗い簡易なパターンのポリイミド微細構造体を形成する場合には、青色や紫外の波長２００ｎｍ〜５５０ｎｍの範囲の連続的なレーザ光を発するＣＷレーザ（Continuous wave laser）を使用することが好適である。
【００４５】
以下、本発明の変形例として、波長４０５ｎｍのＣＷレーザを使用した製造方法によって作成したポリイミド微細構造体の構造の例を示す。
【００４６】
図１４には、変形例によって下地膜３１上に作成されたドット状のポリイミド微細構造体３５の観察系システムによる観察結果を示している。図１４（ａ）には、レーザ光の強度０．２ｍＷで、１．６ｓｅｃ〜２．０ｓｅｃの間の０．１ｓｅｃ刻みの照射時間で、１点照射をした場合に形成されたポリイミド微細構造体の観察結果を示し、図１４（ｂ）には、レーザ光の強度０．５ｍＷで、０．４ｓｅｃ〜２．０ｓｅｃの間の０．１ｓｅｃ刻みの照射時間で、１点照射をした場合に形成されたポリイミド微細構造体の観察結果を示し、図１４（ｃ）には、レーザ光の強度１．０ｍＷで、０．１ｓｅｃ〜２．０ｓｅｃの間の０．１ｓｅｃ刻みの照射時間で、１点照射をした場合に形成されたポリイミド微細構造体の観察結果を示している。また、図１５には、図１４に示したポリイミド微細構造体の径とレーザ光の照射時間との関係を示している。
【００４７】
これらの観察結果に示すように、レーザ光の強度が０．２〜１．０ｍＷの範囲で照射時間を０．１〜２．０ｓｅｃの範囲に設定することにより、ポリイミド微細構造体の径を４００〜８００ｎｍの範囲で設定することができる。
【００４８】
図１６には、変形例によって下地膜３１上に作成されたライン状のポリイミド微細構造体３５の観察系システムによる観察結果を示している。図１６（ａ）には、レーザ光の強度０．２ｍＷで、０．１μｍ／ｓｅｃ〜０．５μｍ／ｓｅｃの間の０．１μｍ／ｓｅｃ刻みの走査速度で、ライン状の走査をした場合に形成されたポリイミド微細構造体の観察結果を示し、図１６（ｂ）には、レーザ光の強度０．５ｍＷで、０．１μｍ／ｓｅｃ〜１．０μｍ／ｓｅｃの間の０．１μｍ／ｓｅｃ刻みの走査速度で、ライン状の走査をした場合に形成されたポリイミド微細構造体の観察結果を示し、図１６（ｃ）には、レーザ光の強度１．０ｍＷで、１μｍ／ｓｅｃ〜５μｍ／ｓｅｃの間の１μｍ／ｓｅｃ刻みの走査速度で、ライン状の走査をした場合に形成されたポリイミド微細構造体の観察結果を示し、図１６（ｄ）には、レーザ光の強度２．０ｍＷで、１μｍ／ｓｅｃ〜１０μｍ／ｓｅｃの間の１μｍ／ｓｅｃ刻みの走査速度で、ライン状の走査をした場合に形成されたポリイミド微細構造体の観察結果を示している。また、図１７（ａ）には、図１６（ｃ），（ｄ）に示したポリイミド微細構造体の幅とレーザ光の照射時間との関係を示し、図１７（ｂ）には、図１６（ａ），（ｂ）に示したポリイミド微細構造体の幅とレーザ光の走査速度との関係を示している。
【００４９】
これらの観察結果に示すように、レーザ光の強度が１．０〜２．０ｍＷの範囲で走査速度を１〜１０μｍ／ｓｅｃの範囲に設定することにより、ポリイミド微細構造体の幅を約２５０〜８００ｎｍの範囲で設定することができる。また、レーザ光の強度が０．２〜０．５ｍＷの範囲で走査速度を０．１〜１．０μｍ／ｓｅｃの範囲に設定することにより、ポリイミド微細構造体の幅を３００〜７００ｎｍの範囲で設定することができる。
【００５０】
また、上述した第２の工程（照射ステップ）においては、ＸＹＺピエゾステージを駆動して所定の走査パターンで基板Ｓにレーザ光を照射させる方法以外の方法を用いてもよい。例えば、レーザ装置３から照射されたレーザ光をガルバノミラー等を用いて基板Ｓに対して走査させてもよいし、金属ナノ構造体形成装置１自体をモータ等の駆動装置を用いて動かすことによってレーザ光を走査させてもよい。さらには、空間光位相変調器を用いてレーザ光の２次元パターンを一度に基板Ｓ上に描くこともできる。
【符号の説明】
【００５１】
１…金属ナノ構造体形成装置、３…レーザ装置、５…光シャッタ、７…ミラー、９…ビームエキスパンダ、１１…ビームスプリッタ、１３…対物レンズ、１５…ＸＹＺピエゾステージ、１７…集光レンズ、１９…撮像装置、３１…下地膜、３３…加工用膜、３５…ポリイミド微細構造体、３７…金属膜、１０１…有機ＥＬデバイス、２０１…有機薄膜太陽電池、Ｌ０…パルスレーザ光、Ｓ…基板（板状部材）。
【図１】
2020029501.tif 000005
【図２】
2020029501.tif 000006
【図３】
2020029501.tif 000007
【図４】
2020029501.tif 000008
【図５】
2020029501.tif 000009
【図６】
2020029501.tif 000010
【図７】
2020029501.tif 000011
【図８】
2020029501.tif 000012
【図９】
2020029501.tif 000013
【図１０】
2020029501.tif 000014
【図１１】
2020029501.tif 000015
【図１２】
2020029501.tif 000016
【図１３】
2020029501.tif 000017
【図１４】
2020029501.tif 000018
【図１５】
2020029501.tif 000019
【図１６】
2020029501.tif 000020
【図１７】
2020029501.tif 000021